(57)【特許請求の範囲】
【請求項１】
含水ゲルを構成する高分子多糖類の水溶性高分子材料の水溶液を薄く広げて冷却し、この水溶液がゲル化する前に、レーヨン、パルプまたはコットンの繊維から成るシート状の不織布のゲル支持体を、上記水溶液表面に被せて上記水溶液を上記ゲル支持体に浸透させ、シート状の上記ゲル支持体上に上記含水ゲルの層を一体的に形成し、上記水溶液がゲル化した後、上記ゲル支持体を打ち抜きにより所定の大きさに形成し、一方の面に粘着剤層が設けられた布製の粘着剤支持材の、上記粘着剤層の中央部に、所定形状に打ち抜かれたゲル支持体を、上記粘着剤支持材の粘着剤層中央部に貼り付けることを特徴とする創傷被覆材の製造方法。
【発明の詳細な説明】
【０００１】
【発明の属する技術分野】
この発明は、絆創膏やドレッシング剤等、身体の傷面を覆い保護する創傷被覆材の製造方法に関する。
【０００２】
【従来の技術】
従来、例えば特開昭５９−１３９２６７号公報に開示されているように、ゼラチンや寒天に消毒剤を混合してゼリー化し、皮膚表面の殺菌消毒洗浄を目的としたゼリー状消毒剤が提案されている。また、殺菌消毒溶液をブリスターパックし、使用時にこのパックを破壊して薬液をパッド部に染み込ませて使用する傷絆創膏等も提案されている。
【０００３】
【発明が解決しようとする課題】
上記従来技術では、製造コストが高く、製品の長期安定性や使用時にパックを破壊する等の操作が難しい等の欠点があった。
【０００４】
この発明は上記従来の問題点に鑑みてなされたもので、製造が容易であり、コストも安価で、使用しやすく、殺菌効果を長時間持続することができる創傷被覆材の製造方法を提供することを目的とする。
【０００５】
【課題を解決するための手段】
この発明は、パッド部に殺菌剤を溶解した含水ゲル層を有する創傷被覆材である。上記含水ゲル層はゲル支持体に保持され、このゲル支持体は粘着剤支持材に保持されており、上記含水ゲル層、ゲル支持体、粘着剤支持材はいずれも透明な材料で形成されていても良い。
【０００６】
上記含水ゲル層は、エチルアルコール又は水溶性殺菌剤等の薬剤を含む含水ゲルの層である。また、上記含水ゲル層は、加熱して溶解し、冷却により固化する高分子多糖類等の水溶性高分子材料から成る。上記高分子多糖類の水溶性高分子材料は、マンナン、寒天、ゼラチン、ジェランガム、アラビアゴム、またはトラガントゴム等であり、その他ポリビニルピロリドンでも良く、これらから選ばれた一または複数の材料から成る高分子材料である。
【０００７】
また、上記含水ゲル層は、化学反応により固化する水溶性高分子材料から成る。上記水溶性高分子材料は、アルギン酸ナトリウム、またはポリビニルアルコールを含む合成高分子である。
【０００８】
上記ゲル支持体は、不織布、織布、またはナイロン製の網体であるナイロンネットである。上記含水ゲル層は、樹脂フィルムで成形した浅い容器内に設けられている。
【０００９】
また、粘着剤支持材は、不織布、織布、樹脂フィルム等であり、粘着剤を塗布可能なものであればよい。特に、織布や不織布で構成した場合、含水ゲル層からの水分蒸発を促進し、創傷面の冷却効果が高くなる。
【００１０】
またこの発明は、含水ゲルを構成する高分子多糖類である水溶性高分子の水溶液を、ゲル支持体の片面に部分的に吸着させ、ゲル化した後、上記ゲル支持体を粘着剤支持材の粘着剤層に貼り付ける創傷被覆材の製造方法である。上記含水ゲル層は、シート状の上記ゲル支持体上に一体に形成し、打ち抜きにより所定の大きさに形成し、このゲル支持体を粘着剤支持材の粘着剤層に貼付するものである。
【００１１】
【発明の実施の形態】
以下、この発明の実施の形態について図面に基づいて説明する。図１，図２はこの発明の第一実施形態を示すもので、この実施形態の創傷被覆材１０は、長方形の薄いポリエステル等のフィルムやテープ、その他薄い織布や不織布等から成る粘着剤支持材１２と、この粘着剤支持材１２の一面に設けられた粘着剤層１４、及びこの粘着剤層１４が形成された側の面の中央部に設けられた含水ゲル層１６を備えている。含水ゲル層１６は、ゲル支持体１８に保持されてパッド部１５を形成し、粘着剤層１４に貼り付けられている。
【００１２】
粘着剤層１４は、一面に形成されていても良いが、ウェーブ塗工等により粘着剤支持材１２の面に部分的に形成されていることにより通気性を有し、含水ゲル層１６の水分蒸発を妨げない。
【００１３】
また、粘着剤支持材１２、粘着剤層１４、含水ゲル層１６、及びゲル支持体１８を全て透明な材料で形成することにより、本発明の創傷被覆材１０を貼付した状態で、患部を外部から観察することができる。
【００１４】
含水ゲル層１６は、水と混合し加熱して溶解するとともに、冷却により固化する高分子多糖類の水溶性高分子材料から成るゲルの層である。この水溶性高分子材料としては、マンナン、寒天、ゼラチン、ジェランガム、ポリビニルピロリドン、アラビアゴム、またはトラガントゴムから選ばれた一または複数の材料から成る。ゲル形成材の配合量は、全体の０．１〜５％程度である。
【００１５】
また、含水ゲル層１６の材料は、化学反応によりゲル化する水溶性高分子材料であっても良い。この水溶性高分子材料は、アルギン酸ナトリウム、またはポリビニルアルコールを含む合成高分子である。
【００１６】
ゲル支持体１８は、不織布、織布の薄い布で、目付量が３０〜１００ｇ／ｍ２、好ましくは５０〜７０ｇ／ｍ２で、伸縮性のある不織布が最も好ましい。ゲル支持体１８を形成する繊維は、ポリエステル、ポリプロピレン、アクリル等の合成繊維の他、レーヨン、パルプ、コットン等の繊維も使用し得る。またはナイロン製の網体であるナイロンネットを用いても良い。
【００１７】
含水ゲル層１６及び粘着剤層１４は、剥離しやすいようにエンボス処理又はシリコン塗工したポリエステルフィルムの剥離フィルム２０で覆われている。
【００１８】
含水ゲル層１６には、殺菌剤として、アクリノール、グルコン酸クロルヘキシジン、セチルピリジウム、エチルアルコール、イソプロパノール、塩化ベンザルコニウム、マレイン酸クロルフェニラミン等が配合されている。さらに、局所麻酔剤として、リドカイン、皮膚修復剤としてアラントイン等の薬剤を配合しても良い。
【００１９】
さらに、含水ゲル層１６には、保湿剤として、グリセリン、イソプロピルアルコール、エチレングリコール、ポリプロピレングリコール、ポリエチレングリコール、１，３−ブチレングリコール、その他のポリグリセリン等を用いることができる。保湿剤の配合量は、含水ゲル層１６の重量に対して０．１〜１０％程度、好ましくは０．５〜５％である。
【００２０】
この実施形態の含水ゲル層１６には、有機塩類、油分、界面活性剤、無機粉体、無機塩類、防腐剤、ｐＨ調整剤、顔料、香料、その他薬効成分などをその使用目的に応じて用いることができる。
【００２１】
次に、この実施形態の創傷被覆材１０の製造方法について説明する。まず、含水ゲル層１６の形成は、所定の薄い型内に水溶性高分子の水溶液を加熱して流し込み、その水溶液がゲル化する前に、不織布等のゲル支持体１８をこの水溶性高分子水溶液表面に被せ、ゲル支持体１８中にその溶液を染みこませ、ゲル化させる。または、大型の不織布等の支持体形性材料の表面に水溶性高分子水溶液を流し、ゲル化させ、この後、所定形状に含水ゲル層１６及びゲル支持体１８とも切断しても良い。この場合、任意の大きさの含水ゲル層１６を得ることができる。
【００２２】
含水ゲル層１６がゲル化した後、所定形状のゲル支持体１８を粘着剤層１４の中央部に貼り付ける。そして、剥離フィルム２０を粘着剤層１４及び含水ゲル層１８表面に貼り付け、密封して包装する。
【００２３】
この実施形態の創傷被覆材とその製造方法によれば、皮膚の創傷面に含水ゲル層１６が接触するので、細胞の増殖を妨害することなく自然治癒を早めることができる。また、含水ゲル層１６の表面は、滑らかで柔軟性があるため、凹凸の創傷面にも密着することができ、ゲル内の薬剤が均一に創傷部位に作用し、細菌の侵入も確実に阻止する。含水ゲル層１６は、創傷部位に癒着することが無く、治癒が早く、創傷被覆材１０の交換時にも疼痛がない。また、ゲル支持体１８が通気性を有するので、含水ゲル層１６からの水分の蒸発による気化熱により、患部を冷却することができる。さらに、粘着剤支持材１２を織布や不織布で構成した場合、含水ゲル層からの水分蒸発を促進し、創傷面の冷却効果が高い。また、含水ゲル層１６を備えたパッド部１５を手で押圧することにより、容易に含水ゲル層１６のゲルが破壊して、ゲルの溶液を分離するので、ゲル中の薬剤が創傷面に浸透しやすい。
【００２４】
次にこの発明の第二実施形態について説明する。この実施形態の創傷被覆材２４は、含水ゲル層１６が薄いＣＰＰのフィルム容器２６内に収容され、粘着剤層１４もこのフィルム容器２６のフィルムの延長部２８により被覆されているものである。
【００２５】
この実施形態の創傷被覆材２４の製造方法は、まず、フィルム容器２６内に上記と同様の水溶性高分子水溶液を流し込み、ゲル化する前に不織布等のゲル支持体１８をフィルム容器２４の開口部に被せ、水溶性高分子溶液をゲル支持体１８に染みこませる。この後冷却して、含水ゲル層１６が形成され、このゲル支持体１８及びフィルム容器２６の延長部２８に粘着剤支持材１２の粘着剤層１４を貼り付ける。この後、密封して包装する。
【００２６】
この実施形態によっても上記と同様の効果を得ることができ、さらに、含水ゲル層１６を包装後も型くずれ等しないように保護する。
【００２７】
なお、この発明の創傷被覆材とその製造方法は上記各実施形態に限定されるものではなく、粘着剤支持材は、穴あき樹脂フィルムや薄い布や不織布等でも良い。また、含水ゲル層の形状は適宜設定可能なものである。含水ゲル層への殺菌剤やその他の薬剤の配合は、溶解させる以外に、乳化や分散させるものでも良い。
【００２８】
【実施例】
以下、この発明の第一実施例の創傷被覆材について説明する。この実施例では、寒天１．５部を精製水９７．３に混ぜて加熱溶解し、９０℃で保温しながらグリセンリン１部、アクリノール０．２部を順次混合し溶解する。この溶液２．２２５ｇを５０ｍｍ×４５ｍｍ、深さ１ｍｍの樹脂製容器に滴下して容器内に液を充填する。そして、溶液がゲル化する前に、５３ｍｍ×４８ｍｍに裁断した目付１００ｇ／ｍ２のポリプロピレン不織布を容器開口部に載せて、不織布に溶液を染みこませ、溶液を冷却固化させ、不織布と含水ゲル層を一体化する。ゲル化した後、含水ゲル層と一体化した不織布を樹脂製容器から分離し、不織布面を粘着テープに貼着して、粘着面及び含水ゲル層に、シリコン塗工したポリエステルフィルムを貼り付け、密封包装する。
【００２９】
次に、この発明の第二実施例の創傷被覆材について説明する。この実施例では、寒天１．５部を精製水８２．１部に混ぜて加熱溶解し、９０℃で保温しながら、エチルアルコール１５部に塩化ベンザルコニウム０．１部、塩酸リドカイン１部、塩酸ナファゾリン０．１部、及びマレイン酸クロルフェニラミン０．２部を溶解した溶液を分散し混合する。この溶液０．３ｇを、２０ｍｍ×１４ｍｍ、深さ１ｍｍの凹部を有し凹部側の表面にシリコン塗工したＣＰＰ樹脂フィルム製の容器内に滴下し、容器に溶液を充填する。そして、溶液がゲル化する前に、溶液面に２２ｍｍ×１６ｍｍに裁断した目付１００ｇ／ｍ２のポリプロピレン不織布を容器開口部に載せて、不織布に溶液が染みこむようにし、溶液を冷却固化させ、不織布と含水ゲル層を一体化する。ゲル化した後、不織布が表面に露出したフィルム容器及びその延長部分に、粘着テープを貼り付けて密封包装する。
【００３０】
【発明の効果】
この発明の創傷被覆材の製造方法によれば、簡単な装置で安価に創傷被覆材を製造することができる。そして、皮膚の創傷面に含水ゲル層が接触するので、ガーゼ等が創傷面に当たる絆創膏と比較して細胞の増殖を妨害することなく自然治癒を早めることができる。また、含水ゲル層の表面は、滑らかで柔軟性があるため、創傷面を痛めることなく凹凸の創傷面にも密着することができ、ゲル内の薬剤が均一に創傷部位に作用し、細菌の侵入も確実に阻止する。さらに、含水ゲル層は創傷部位に癒着することが無く、治癒が早く、創傷被覆材の交換時にも疼痛がない。さらに、含水ゲル層からの水分の蒸発による気化熱により、患部を冷却することができる。
【図面の簡単な説明】
【図１】  この発明の第一実施形態の創傷被覆材平面図である。
【図２】  この実施形態の創傷被覆材の断面図である。
【図３】  この発明の第二実施形態の創傷被覆材の断面図である。
【符号の説明】
１０  創傷被覆材
１２  粘着剤支持材
１４  粘着剤層
１５  パッド部
１６  含水ゲル層
１８  ゲル支持体
２０  剥離フィルム
【図１】
0003973420.tif 000002
【図２】
0003973420.tif 000003
【図３】
0003973420.tif 000004